【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
陰極材料、
陽極材料、および
プロトン性溶媒を含む液体またはゲル
を含むエレクトロクロミック媒体であって、前記エレクトロクロミック媒体が、下記：
式（Ｉ）で表される陰極プロトン可溶性エレクトロクロミック材料であって、
2019501245.tif 000001
式中、
Ｒ1およびＲ2はそれぞれ独立して、カルボキシレート、ホスホネート、ホスフェート、またはスルホネートで置換されたアルキル基であり、
Ｒ3、Ｒ4、Ｒ5、Ｒ6、Ｒ7、Ｒ8、Ｒ9、およびＲ10はそれぞれ独立してＨ、ＯＨ、Ｏ−アルキル、Ｆ、Ｃｌ、Ｂｒ、Ｉ、ＣＮ、ＮＯ2、アルキル、またはアリールである、陰極プロトン可溶性エレクトロクロミック材料；
式（ＩＩ）で表される陰極プロトン可溶性エレクトロクロミック材料であって、
2019501245.tif 000002
式中、
Ｒ11およびＲ12がそれぞれ独立して、Ｎ+（Ｒ21）3またはＰ+（Ｒ22）3で置換されたアルキル基であり、
Ｒ13、Ｒ14、Ｒ15、Ｒ16、Ｒ17、Ｒ18、Ｒ19、およびＲ20はそれぞれ独立してＨ、ＯＨ、Ｏ−アルキル、Ｆ、Ｃｌ、Ｂｒ、Ｉ、ＣＮ、ＮＯ2、アルキル、またはアリールであり、
Ｒ21およびＲ22は、それぞれの事例で独立して、カルボキシレート、ホスホネート、ホスフェート、もしくはスルホネートで置換されたアルキル、またはカルボキシレート、ホスホネート、ホスフェート、またはスルホネートで置換されたフェニルであり、
Ｍ1はそれぞれの事例で独立して、アルカリ金属、アルカリ土類金属、またはアンモニウム化合物である、陰極プロトン可溶性エレクトロクロミック材料；
式（ＩＩＩ）で表される陽極プロトン可溶性エレクトロクロミック材料であって、
2019501245.tif 000003
式中、
Ｒ23およびＲ28はそれぞれ独立してアルキル、またはカルボキシレート、ホスホネート、ホスフェート、またはスルホネートで置換されたアルキルであり、但し、少なくとも１つはカルボキシレート、ホスホネート、ホスフェート、またはスルホネートで置換されたアルキルであり、
Ｒ24、Ｒ25、Ｒ26、Ｒ27、Ｒ29、Ｒ30、Ｒ31、およびＲ32はそれぞれ独立してＨまたはアルキルであり、
ｘはカルボキシレート基、ホスホネート基、ホスフェート基、スルホネート基の数に対応する整数であり、
Ｍ2はそれぞれの事例で独立して、アルカリ金属、アルカリ土類金属、またはアンモニウム化合物である、陽極プロトン可溶性エレクトロクロミック材料；及び
式（Ｖ）、（ＶＩ）、または（ＶＩＩ）で表される陽極プロトン可溶性エレクトロクロミック材料であって、
2019501245.tif 000004
式中、
Ｅ1、Ｅ2、Ｅ3、Ｅ4、およびＥ5はそれぞれ独立してＯ、Ｓ、またはＮＲ47であり、
Ｒ38、Ｒ47、Ｒ65、およびＲ66はそれぞれの事例で独立して、カルボキシレート、ホスホネート、ホスフェート、またはスルホネートで置換されたアルキル基であり、
Ｒ39、Ｒ40、Ｒ41、Ｒ42、Ｒ43、Ｒ44、Ｒ45、Ｒ46、Ｒ48、Ｒ49、Ｒ50、Ｒ51、Ｒ52、Ｒ53、Ｒ54、Ｒ55、Ｒ56、Ｒ57、Ｒ58、Ｒ59、Ｒ60、Ｒ61、Ｒ62、Ｒ63、Ｒ67、Ｒ68、Ｒ69、Ｒ70、Ｒ71、Ｒ72、Ｒ73、Ｒ74、Ｒ75、およびＲ76はそれぞれ独立してＨ、Ｆ、Ｃｌ、Ｂｒ、Ｉ、ＣＮ、ＯＨ、Ｏ−アルキル、ＳＨ、Ｓ−アルキル、ＮＯ2、アルキル、アリール、もしくはアミノ、または任意の２つの隣接基が結合して、単環式、多環式、または複素環式基を形成し、
Ｒ64はアルキレンであり、
ｙ、ｙ’、およびｙ’’はそれぞれ独立して、カルボキシレート基、ホスホネート基、ホスフェート基、スルホネート基の数に対応する整数であり、
Ｍ4、Ｍ5、およびＭ6はそれぞれの事例で独立して、アルカリ金属、アルカリ土類金属、またはアンモニウム化合物である、陽極プロトン可溶性エレクトロクロミック材料、
のうち少なくとも一つを含む、前記エレクトロクロミック媒体。
【請求項２】
請求項１に記載のエレクトロクロミック媒体であって、式（Ｉ）で
Ｒ1およびＲ2はそれぞれ独立して、−（ＣＨ2）m−ＣＯ2-、−（ＣＨ2）n−Ｐ（Ｏ）（ＯＨ）（Ｏ-）、−（ＣＨ2）p−ＯＰ（Ｏ）（ＯＨ）（Ｏ-）、または−（ＣＨ2）q−Ｓ（Ｏ）2Ｏ-であり、
ｍ、ｎ、ｐ、およびｑはそれぞれ独立して１、２、３、４、５、６、７、８、９、または１０である、エレクトロクロミック媒体。
【請求項３】
請求項１に記載のエレクトロクロミック媒体であって、式（ＩＩ）で
Ｒ12およびＲ21はそれぞれ独立して、−（ＣＨ2）s−ＣＯ2-、−（ＣＨ2）t−Ｐ（Ｏ）（ＯＨ）（Ｏ-）、−（ＣＨ2）u−ＯＰ（Ｏ）（ＯＨ）（Ｏ-）、または−（ＣＨ2）w−Ｓ（Ｏ）2Ｏ-であり、
ｓ、ｔ、ｕ、およびｗはそれぞれ独立して１、２、３、４、５、６、７、８、９、または１０である、エレクトロクロミック媒体。
【請求項４】
請求項１に記載のエレクトロクロミック媒体であって、式（ＩＩＩ）で
Ｒ23およびＲ28はそれぞれ独立してアルキル、−（ＣＨ2）m’−ＣＯ2-、−（ＣＨ2）n’−Ｐ（Ｏ）（ＯＨ）（Ｏ-）、−（ＣＨ2）p’−ＯＰ（Ｏ）（ＯＨ）（Ｏ-）、または−（ＣＨ2）q’−Ｓ（Ｏ）2Ｏ-であり、
ｍ’、ｎ’、ｐ’、およびｑ’はそれぞれ独立して１、２、３、４、５、６、７、８、９、または１０である、エレクトロクロミック媒体。
【請求項５】
請求項１に記載のエレクトロクロミック媒体であって、式（Ｉ）の陰極プロトン可溶性エレクトロクロミック材料が、
2019501245.tif 000005
またはそれらの混合物である、エレクトロクロミック媒体。
【請求項６】
請求項１に記載のエレクトロクロミック媒体であって、式（ＩＩＩ）の陽極プロトン可溶性エレクトロクロミック材料が、
2019501245.tif 000006
である、エレクトロクロミック材料。
【請求項７】
請求項１に記載のエレクトロクロミック媒体であって、式（Ｖ）の陽極プロトン可溶性エレクトロクロミック材料が、
2019501245.tif 000007
またはそれらの混合物である、エレクトロクロミック媒体。
【請求項８】
前記プロトン性溶媒がアルコール、カルボン酸、一級アミノ化合物、二級アミノ化合物、水、またはそれらのいずれか２つ以上の混合物を含む、請求項１〜７のいずれか一項に記載のエレクトロクロミック媒体。
【請求項９】
前記プロトン性溶媒がジオールを含む、請求項１〜７のいずれか一項に記載のエレクトロクロミック媒体。
【請求項１０】
前記プロトン性溶媒が水を含む、請求項１〜７のいずれか一項に記載のエレクトロクロミック媒体。
【請求項１１】
前記液体またはゲル中のプロトン性溶媒の量が約４０重量％〜約１００重量％である、請求項１〜７のいずれか一項に記載のエレクトロクロミック媒体。
【請求項１２】
請求項１〜７のいずれか一項に記載のエレクトロクロミック媒体であって、前記エレクトロクロミック媒体が式（ＸＩＶ）で表されるＵＶ安定化剤をさらに含み、
2019501245.tif 000008
式中、
Ｒ33、Ｒ34、Ｒ35、およびＲ36はそれぞれ独立してＨ、ＯＨ、Ｏ−アルキル、Ｆ、Ｃｌ、Ｂｒ、Ｉ、ＣＮ、ＮＯ2、アルキル、またはアリールであり、Ｒ37はアルキルまたはアリールであり、
Ｑ1はカルボキシレート、ホスホネート、ホスフェート、またはスルホネートであり、
Ｍ3はアルカリ金属、アルカリ土類金属、またはアンモニウム化合物であり、且つ
ｒは１、２、３、４、５、６、７、８、９、または１０である、エレクトロクロミック媒体。
【請求項１３】
Ｑ1がＣＯ2-、Ｐ（Ｏ）（ＯＨ）（Ｏ-）、ＯＰ（Ｏ）（ＯＨ）（Ｏ-）、またはＳ（Ｏ）2Ｏ-である、請求項１２に記載のエレクトロクロミック媒体。
【請求項１４】
エレクトロクロミックデバイスであって、
請求項１〜７のいずれか一項に記載のエレクトロクロミック媒体、および
第一の基材の第一の導電性表面、第二の基材の第二の導電性表面、および前記第一の基材を前記第二の基材に結合する封止部材によって画定されたチャンバーを含み、
前記エレクトロクロミック媒体がチャンバー内に配置されている、エレクトロクロミックデバイス。
【請求項１５】
エレクトロクロミックウィンドウまたはエレクトロクロミックミラーである、請求項１４に記載のエレクトロクロミックデバイス。
【請求項１６】
式（ＶＩＩ）、（ＶＩＩＩ）、または（ＩＸ）の正味正電荷陰極エレクトロクロミック化合物および式（ＩＶａ）、（Ｖａ）、（ＶＩａ）、または（ＩＩＩａ）の正味負電荷陽極エレクトロクロミック化合物を含むイオン対エレクトロクロミック材料であって、前記イオン対エレクトロクロミック材料がゼロの正味電荷を持ち、非エレクトロクロミックイオンを含まず、
式（ＶＩＩ）、（ＶＩＩＩ）、および（ＩＸ）中、
2019501245.tif 000009
Ｒ101はアルキル基であり、
Ｒ102、Ｒ103、Ｒ104、Ｒ105、およびＲ106はそれぞれ独立してＨ、ＯＨ、Ｏ−アルキル、Ｆ、Ｃｌ、Ｂｒ、Ｉ、ＣＮ、ＳＣＮ、ＯＣＮ、ＮＯ2、アルキル、またはアリールであり、
Ｒ107、Ｒ108、Ｒ117、およびＲ118はそれぞれ独立してアルキルまたは、トリアルキルアンモニウム、トリフェニルアンモニウム、トリアルキルホスフィニウムもしくはトリフェニルホスフィニウムで置換されたアルキル基であり、Ｒ109、Ｒ110、Ｒ111、Ｒ112、Ｒ113、Ｒ114、Ｒ115、Ｒ116、Ｒ119、Ｒ120、Ｒ121、Ｒ122、Ｒ123、Ｒ124、Ｒ125、Ｒ126、Ｒ127、Ｒ128、Ｒ129、Ｒ130、Ｒ131、Ｒ132、Ｒ133、およびＲ134はそれぞれ独立して、Ｈ、ＯＨ、Ｆ、Ｃｌ、Ｂｒ、Ｉ、ＣＮ、ＮＯ2、アルキル、またはアリールであり、      Ｒ135は（ＣＨ2）a、アリーレン、またはアラルキレンであり、
ａは１〜１２の整数であり、
式（ＩＩＩａ）中、
2019501245.tif 000010
Ｒ23およびＲ28はそれぞれ独立してアルキル、またはカルボキシレート、ホスホネート、ホスフェート、またはスルホネートで置換されたアルキルであり、但し、少なくとも１つはカルボキシレート、ホスホネート、ホスフェート、またはスルホネートで置換されたアルキルであり、
Ｒ24、Ｒ25、Ｒ26、Ｒ27、Ｒ29、Ｒ30、Ｒ31、およびＲ32はそれぞれ独立してＨまたはアルキルであり、
式（ＩＶａ）、（Ｖａ）、または（ＶＩａ）中、
2019501245.tif 000011
Ｅ1、Ｅ2、Ｅ3、Ｅ4、およびＥ5はそれぞれ独立してＯ、Ｓ、またはＮＲ47であり、
Ｒ38、Ｒ47、Ｒ65、およびＲ66はそれぞれの事例で独立して、カルボキシレート、ホスホネート、ホスフェート、またはスルホネートで置換されたアルキル基であり、
Ｒ39、Ｒ40、Ｒ41、Ｒ42、Ｒ43、Ｒ44、Ｒ45、Ｒ46、Ｒ48、Ｒ49、Ｒ50、Ｒ51、Ｒ52、Ｒ53、Ｒ54、Ｒ55、Ｒ56、Ｒ57、Ｒ58、Ｒ59、Ｒ60、Ｒ61、Ｒ62、Ｒ63、Ｒ67、Ｒ68、Ｒ69、Ｒ70、Ｒ71、Ｒ72、Ｒ73、Ｒ74、Ｒ75、およびＲ76はそれぞれ独立してＨ、Ｆ、Ｃｌ、Ｂｒ、Ｉ、ＣＮ、ＯＨ、Ｏ−アルキル、ＳＨ、Ｓ−アルキル、ＮＯ2、アルキル、アリール、もしくはアミノであるか、または任意の２つの隣接基が結合して、単環式、多環式、または複素環式基を形成し、
Ｒ64はアルキレンである、イオン対エレクトロクロミック材料。
【請求項１７】
請求項１６に記載のイオン対エレクトロクロミック材料であって、前記イオン対エレクトロクロミック材料が
2019501245.tif 000012
またはそれらのいずれか２つ以上の混合物を含む、イオン対エレクトロクロミック材料。
【請求項１８】
請求項１６に記載のイオン対エレクトロクロミック材料であって、前記イオン対エレクトロクロミック材料が
2019501245.tif 000013
またはそれらのいずれか２つ以上の混合物を含む、イオン対エレクトロクロミック材料。
【請求項１９】
請求項１６に記載のイオン対エレクトロクロミック材料であって、前記イオン対エレクトロクロミック材料が
2019501245.tif 000014
またはそれらの混合物を含む、イオン対エレクトロクロミック材料。
【請求項２０】
請求項１６に記載のイオン対エレクトロクロミック材料であって、前記イオン対エレクトロクロミック材料が
2019501245.tif 000015
またはそれらの混合物を含む、イオン対エレクトロクロミック材料。
【手続補正２】
【補正対象書類名】明細書
【補正対象項目名】０１２７
【補正方法】変更
【補正の内容】
【０１２７】
他の実施形態については以下の請求項に記載する。
なお、以下の態様も好ましい。
〔１〕
陰極材料、陽極材料、およびプロトン性溶媒を含む液体またはゲルを含むエレクトロクロミック媒体であって、前記エレクトロクロミック媒体が、下記：
式（Ｉ）で表される陰極プロトン可溶性エレクトロクロミック材料であって、
2019501245.tif 000016
式中、
Ｒ1およびＲ2はそれぞれ独立して、カルボキシレート、ホスホネート、ホスフェート、またはスルホネートで置換されたアルキル基であり、
Ｒ3、Ｒ4、Ｒ5、Ｒ6、Ｒ7、Ｒ8、Ｒ9、およびＲ10はそれぞれ独立してＨ、ＯＨ、Ｏ−アルキル、Ｆ、Ｃｌ、Ｂｒ、Ｉ、ＣＮ、ＮＯ2、アルキル、またはアリールである、陰極プロトン可溶性エレクトロクロミック材料；
式（ＩＩ）で表される陰極プロトン可溶性エレクトロクロミック材料であって、
2019501245.tif 000017
式中、
Ｒ11およびＲ12がそれぞれ独立して、Ｎ+（Ｒ21）3またはＰ+（Ｒ22）3で置換されたアルキル基であり、
Ｒ13、Ｒ14、Ｒ15、Ｒ16、Ｒ17、Ｒ18、Ｒ19、およびＲ20はそれぞれ独立してＨ、ＯＨ、Ｏ−アルキル、Ｆ、Ｃｌ、Ｂｒ、Ｉ、ＣＮ、ＮＯ2、アルキル、またはアリールであり、
Ｒ21およびＲ22は、それぞれの事例で独立して、カルボキシレート、ホスホネート、ホスフェート、もしくはスルホネートで置換されたアルキル、またはカルボキシレート、ホスホネート、ホスフェート、またはスルホネートで置換されたフェニルであり、
Ｍ1はそれぞれの事例で独立して、アルカリ金属、アルカリ土類金属、またはアンモニウム化合物である、陰極プロトン可溶性エレクトロクロミック材料；
式（ＩＩＩ）で表される陽極プロトン可溶性エレクトロクロミック材料であって、
2019501245.tif 000018
式中、
Ｒ23およびＲ28はそれぞれ独立してアルキル、またはカルボキシレート、ホスホネート、ホスフェート、またはスルホネートで置換されたアルキルであり、但し、少なくとも１つはカルボキシレート、ホスホネート、ホスフェート、またはスルホネートで置換されたアルキルであり、
Ｒ24、Ｒ25、Ｒ26、Ｒ27、Ｒ29、Ｒ30、Ｒ31、およびＲ32はそれぞれ独立してＨまたはアルキルであり、
ｘはカルボキシレート基、ホスホネート基、ホスフェート基、スルホネート基の数に対応する整数であり、
Ｍ2はそれぞれの事例で独立して、アルカリ金属、アルカリ土類金属、またはアンモニウム化合物である、陽極プロトン可溶性エレクトロクロミック材料；及び
式（Ｖ）、（ＶＩ）、または（ＶＩＩ）で表される陽極プロトン可溶性エレクトロクロミック材料であって、
2019501245.tif 000019
式中、
Ｅ1、Ｅ2、Ｅ3、Ｅ4、およびＥ5はそれぞれ独立してＯ、Ｓ、またはＮＲ47であり、
Ｒ38、Ｒ47、Ｒ65、およびＲ66はそれぞれの事例で独立して、カルボキシレート、ホスホネート、ホスフェート、またはスルホネートで置換されたアルキル基であり、
Ｒ39、Ｒ40、Ｒ41、Ｒ42、Ｒ43、Ｒ44、Ｒ45、Ｒ46、Ｒ48、Ｒ49、Ｒ50、Ｒ51、Ｒ52、Ｒ53、Ｒ54、Ｒ55、Ｒ56、Ｒ57、Ｒ58、Ｒ59、Ｒ60、Ｒ61、Ｒ62、Ｒ63、Ｒ67、Ｒ68、Ｒ69、Ｒ70、Ｒ71、Ｒ72、Ｒ73、Ｒ74、Ｒ75、およびＲ76はそれぞれ独立してＨ、Ｆ、Ｃｌ、Ｂｒ、Ｉ、ＣＮ、ＯＨ、Ｏ−アルキル、ＳＨ、Ｓ−アルキル、ＮＯ2、アルキル、アリール、もしくはアミノ、または任意の２つの隣接基が結合して、単環式、多環式、または複素環式基を形成し、
Ｒ64はアルキレンであり、
ｙ、ｙ’、およびｙ’’はそれぞれ独立して、カルボキシレート基、ホスホネート基、ホスフェート基、スルホネート基の数に対応する整数であり、
Ｍ4、Ｍ5、およびＭ6はそれぞれの事例で独立して、アルカリ金属、アルカリ土類金属、またはアンモニウム化合物である、陽極プロトン可溶性エレクトロクロミック材料、
のうち少なくとも一つを含む、前記エレクトロクロミック媒体。
〔２〕
〔１〕に記載のエレクトロクロミック媒体であって、式（Ｉ）で
Ｒ1およびＲ2はそれぞれ独立して、−（ＣＨ2）m−ＣＯ2-、−（ＣＨ2）n−Ｐ（Ｏ）（ＯＨ）（Ｏ-）、−（ＣＨ2）p−ＯＰ（Ｏ）（ＯＨ）（Ｏ-）、または−（ＣＨ2）q−Ｓ（Ｏ）2Ｏ-であり、
ｍ、ｎ、ｐ、およびｑはそれぞれ独立して１、２、３、４、５、６、７、８、９、または１０である、エレクトロクロミック媒体。
〔３〕
〔１〕に記載のエレクトロクロミック媒体であって、式（ＩＩ）で
Ｒ12およびＲ21はそれぞれ独立して、−（ＣＨ2）s−ＣＯ2-、−（ＣＨ2）t−Ｐ（Ｏ）（ＯＨ）（Ｏ-）、
−（ＣＨ2）u−ＯＰ（Ｏ）（ＯＨ）（Ｏ-）、または−（ＣＨ2）w−Ｓ（Ｏ）2Ｏ-であり、
ｓ、ｔ、ｕ、およびｗはそれぞれ独立して１、２、３、４、５、６、７、８、９、または１０である、エレクトロクロミック媒体。
〔４〕
〔１〕に記載のエレクトロクロミック媒体であって、式（ＩＩＩ）で
Ｒ23およびＲ28はそれぞれ独立してアルキル、−（ＣＨ2）m’−ＣＯ2-、−（ＣＨ2）n’−Ｐ（Ｏ）（ＯＨ）（Ｏ-）、−（ＣＨ2）p’−ＯＰ（Ｏ）（ＯＨ）（Ｏ-）、また
は−（ＣＨ2）q’−Ｓ（Ｏ）2Ｏ-であり、
ｍ’、ｎ’、ｐ’、およびｑ’はそれぞれ独立して１、２、３、４、５、６、７、８、９、または１０である、エレクトロクロミック媒体。
〔５〕
〔１〕に記載のエレクトロクロミック媒体であって、式（Ｉ）の陰極プロトン可溶性エレクトロクロミック材料が、
2019501245.tif 000020
またはそれらの混合物である、エレクトロクロミック媒体。
〔６〕
〔１〕に記載のエレクトロクロミック媒体であって、式（ＩＩＩ）の陽極プロトン可溶性エレクトロクロミック材料が、
2019501245.tif 000021
である、エレクトロクロミック材料。
〔７〕
〔１〕に記載のエレクトロクロミック媒体であって、式（Ｖ）の陽極プロトン可溶性エレクトロクロミック材料が、
2019501245.tif 000022
またはそれらの混合物である、エレクトロクロミック媒体。
〔８〕
前記プロトン性溶媒がアルコール、カルボン酸、一級アミノ化合物、二級アミノ化合物、水、またはそれらのいずれか２つ以上の混合物を含む、〔１〕〜〔７〕のいずれか一項に記載のエレクトロクロミック媒体。
〔９〕
前記プロトン性溶媒がジオールを含む、〔１〕〜〔７〕のいずれか一項に記載のエレクトロクロミック媒体。
〔１０〕
前記プロトン性溶媒が水を含む、〔１〕〜〔７〕のいずれか一項に記載のエレクトロクロミック媒体。
〔１１〕
前記液体またはゲル中のプロトン性溶媒の量が約４０重量％〜約１００重量％である、〔１〕〜〔７〕のいずれか一項に記載のエレクトロクロミック媒体。
〔１２〕
〔１〕〜〔７〕のいずれか一項に記載のエレクトロクロミック媒体であって、前記エレクトロクロミック媒体が式（ＸＩＶ）で表されるＵＶ安定化剤をさらに含み、
2019501245.tif 000023
式中、
Ｒ33、Ｒ34、Ｒ35、およびＲ36はそれぞれ独立してＨ、ＯＨ、Ｏ−アルキル、Ｆ、Ｃｌ、Ｂｒ、Ｉ、ＣＮ、ＮＯ2、アルキル、またはアリールであり、Ｒ37はアルキルまたはアリールであり、
Ｑ1はカルボキシレート、ホスホネート、ホスフェート、またはスルホネートであり、
Ｍ3はアルカリ金属、アルカリ土類金属、またはアンモニウム化合物であり、且つ
ｒは１、２、３、４、５、６、７、８、９、または１０である、エレクトロクロミック媒体。
〔１３〕
Ｑ1がＣＯ2-、Ｐ（Ｏ）（ＯＨ）（Ｏ-）、ＯＰ（Ｏ）（ＯＨ）（Ｏ-）、またはＳ（Ｏ）2Ｏ-である、〔１２〕に記載のエレクトロクロミック媒体。
〔１４〕
エレクトロクロミックデバイスであって、
〔１〕〜〔７〕のいずれか一項に記載のエレクトロクロミック媒体、および
第一の基材の第一の導電性表面、第二の基材の第二の導電性表面、および前記第一の基材を前記第二の基材に結合する封止部材によって画定されたチャンバーを含み、
前記エレクトロクロミック媒体がチャンバー内に配置されている、エレクトロクロミックデバイス。
〔１５〕
エレクトロクロミックウィンドウまたはエレクトロクロミックミラーである、〔１４〕に記載のエレクトロクロミックデバイス。
〔１６〕
式（ＶＩＩ）、（ＶＩＩＩ）、または（ＩＸ）の正味正電荷陰極エレクトロクロミック化合物および式（ＩＶａ）、（Ｖａ）、（ＶＩａ）、または（ＩＩＩａ）の正味負電荷陽極エレクトロクロミック化合物を含むイオン対エレクトロクロミック材料であって、前記イオン対エレクトロクロミック材料がゼロの正味電荷を持ち、非エレクトロクロミックイオンを含まず、
式（ＶＩＩ）、（ＶＩＩＩ）、および（ＩＸ）中、
2019501245.tif 000024
Ｒ101はアルキル基であり、
Ｒ102、Ｒ103、Ｒ104、Ｒ105、およびＲ106はそれぞれ独立してＨ、ＯＨ、Ｏ−アルキル、Ｆ、Ｃｌ、Ｂｒ、Ｉ、ＣＮ、ＳＣＮ、ＯＣＮ、ＮＯ2、アルキル、またはアリールであり、
Ｒ107、Ｒ108、Ｒ117、および118はそれぞれ独立してアルキルまたは、トリアルキルアンモニウム、トリフェニルアンモニウム、トリアルキルホスフィニウムもしくはトリフェニルホスフィニウムで置換されたアルキル基であり、Ｒ109、Ｒ110、Ｒ111、Ｒ112、Ｒ113、Ｒ114、Ｒ115、Ｒ116、Ｒ119、Ｒ120、Ｒ121、Ｒ122、Ｒ123、Ｒ124、Ｒ125、Ｒ126、Ｒ127、Ｒ128、Ｒ129、Ｒ130、Ｒ131、Ｒ132、Ｒ133、およびＲ134はそれぞれ独立して、Ｈ、ＯＨ、Ｆ、Ｃｌ、Ｂｒ、Ｉ、ＣＮ、ＮＯ2、アルキル、またはアリールであり、      Ｒ135は（ＣＨ2）a、アリーレン、またはアラルキレンであり、
ａは１〜１２の整数であり、
式（ＩＩＩａ）中、
2019501245.tif 000025
Ｒ23およびＲ28はそれぞれ独立してアルキル、またはカルボキシレート、ホスホネート、ホスフェート、またはスルホネートで置換されたアルキルであり、但し、少なくとも１つはカルボキシレート、ホスホネート、ホスフェート、またはスルホネートで置換されたアルキルであり、
Ｒ24、Ｒ25、Ｒ26、Ｒ27、Ｒ29、Ｒ30、Ｒ31、およびＲ32はそれぞれ独立してＨまたはアルキルであり、
式（ＩＶａ）、（Ｖａ）、または（ＶＩａ）中、
2019501245.tif 000026
Ｅ1、Ｅ2、Ｅ3、Ｅ4、およびＥ5はそれぞれ独立してＯ、Ｓ、またはＮＲ47であり、
Ｒ38、Ｒ47、Ｒ65、およびＲ66はそれぞれの事例で独立して、カルボキシレート、ホスホネート、ホスフェート、またはスルホネートで置換されたアルキル基であり、
Ｒ39、Ｒ40、Ｒ41、Ｒ42、Ｒ43、Ｒ44、Ｒ45、Ｒ46、Ｒ48、Ｒ49、Ｒ50、Ｒ51、Ｒ52、Ｒ53、Ｒ54、Ｒ55、Ｒ56、Ｒ57、Ｒ58、Ｒ59、Ｒ60、Ｒ61、Ｒ62、Ｒ63、Ｒ67、Ｒ68、Ｒ69、Ｒ70、Ｒ71、Ｒ72、Ｒ73、Ｒ74、Ｒ75、およびＲ76はそれぞれ独立してＨ、Ｆ、Ｃｌ、Ｂｒ、Ｉ、ＣＮ、ＯＨ、Ｏ−アルキル、ＳＨ、Ｓ−アルキル、ＮＯ2、アルキル、アリール、もしくはアミノであるか、または任意の２つの隣接基が結合して、単環式、多環式、または複素環式基を形成し、
Ｒ64はアルキレンである、イオン対エレクトロクロミック材料。
〔１７〕
〔１６〕に記載のイオン対エレクトロクロミック材料であって、前記イオン対エレクトロクロミック材料が
2019501245.tif 000027
またはそれらのいずれか２つ以上の混合物を含む、イオン対エレクトロクロミック材料。
〔１８〕
〔１６〕に記載のイオン対エレクトロクロミック材料であって、前記イオン対エレクトロクロミック材料が
2019501245.tif 000028
またはそれらのいずれか２つ以上の混合物を含む、イオン対エレクトロクロミック材料。
〔１９〕
〔１６〕に記載のイオン対エレクトロクロミック材料であって、前記イオン対エレクトロクロミック材料が
2019501245.tif 000029
またはそれらの混合物を含む、イオン対エレクトロクロミック材料。
〔２０〕
〔１６〕に記載のイオン対エレクトロクロミック材料であって、前記イオン対エレクトロクロミック材料が
2019501245.tif 000030
またはそれらの混合物を含む、イオン対エレクトロクロミック材料。
〔２１〕
エレクトロクロミック媒体であって、
〔１６〕〜〔２０〕のいずれか一項のイオン対エレクトロクロミック材料、および
プロトン性溶媒を含む液体またはゲルを含むエレクトロクロミック媒体。
〔２２〕
前記プロトン性溶媒がアルコール、カルボン酸、一級アミノ化合物、二級アミノ化合物、水、またはそれらのいずれか２つ以上の混合物を含む、〔２１〕に記載のエレクトロクロミック媒体。
〔２３〕
前記プロトン性溶媒がジオールを含む、〔２１〕に記載のエレクトロクロミック媒体。
〔２４〕
前記プロトン性溶媒が水を含む、〔２１〕に記載のエレクトロクロミック媒体。
〔２５〕
前記液体またはゲル中のプロトン性溶媒の量が約４０重量％〜約１００重量％である、〔２１〕に記載のエレクトロクロミック媒体。
〔２６〕
エレクトロクロミックデバイスであって、
〔２１〕に記載のエレクトロクロミック媒体、および
第一の基材の第一の導電性表面、第二の基材の第二の導電性表面、および前記第一の基材を前記第二の基材に結合する封止部材によって画定されたチャンバーを含み、
前記エレクトロクロミック媒体がチャンバー内に配置されている、エレクトロクロミックデバイス。
〔２７〕
前記プロトン性溶媒がアルコール、カルボン酸、一級アミノ化合物、二級アミノ化合物、水、またはそれらのいずれか２つ以上の混合物を含む、〔２６〕に記載のエレクトロクロミックデバイス。
〔２８〕
前記プロトン性溶媒がジオールを含む、〔２６〕に記載のエレクトロクロミックデバイス。
〔２９〕
前記プロトン性溶媒が水を含む、〔２６〕に記載のエレクトロクロミックデバイス。
〔３０〕
前記液体またはゲル中のプロトン性溶媒の量が約４０重量％〜約１００重量％である、〔２６〕に記載のエレクトロクロミックデバイス。
〔３１〕
前記エレクトロクロミックデバイスがエレクトロクロミックウィンドウまたはエレクトロクロミックミラーである、〔２６〕に記載のエレクトロクロミックデバイス。
〔３２〕
式（ＩＩａ）の正味負電荷陰極エレクトロクロミック化合物および式（Ｘ）、（ＸＩ）、（ＸＩＩ）、または（ＸＩＩＩ）の正味正電荷陽極エレクトロクロミック化合物を含むイオン対エレクトロクロミック材料であって、前記イオン対エレクトロクロミック材料がゼロの正味電荷を持ち、非エレクトロクロミックイオンを含まず、
式（ＩＩａ）中、
2019501245.tif 000031
Ｒ11およびＲ12がそれぞれ独立して、Ｎ+（Ｒ21）3またはＰ+（Ｒ22）3で置換されたアルキル基であり、
Ｒ13、Ｒ14、Ｒ15、Ｒ16、Ｒ17、Ｒ18、Ｒ19、およびＲ20はそれぞれ独立してＨ、ＯＨ、Ｏ−アルキル、Ｆ、Ｃｌ、Ｂｒ、Ｉ、ＣＮ、ＮＯ2、アルキル、またはアリールであり、
Ｒ21およびＲ22は、それぞれの事例で独立して、カルボキシレート、ホスホネート、ホスフェート、もしくはスルホネートで置換されたアルキル、またはカルボキシレート、ホスホネート、ホスフェート、またはスルホネートで置換されたフェニルであり、
式（Ｘ）、（ＸＩ）、または（ＸＩＩ）中、
2019501245.tif 000032
2019501245.tif 000033
2019501245.tif 000034
Ｅ11、Ｅ12、Ｅ13、Ｅ14、およびＥ15はそれぞれ独立してＯ、Ｓ、またはＮＲ145であり、
Ｒ136、Ｒ145、Ｒ163、およびＲ164はそれぞれの事例で独立してトリアルキルアンモニウム、トリフェニルアンモニウム、トリアルキルホスフィニウム、またはトリフェニルホスフィニウムで置換されたアルキルであり、
Ｒ137、Ｒ138、Ｒ139、Ｒ140、Ｒ141、Ｒ142、Ｒ143、Ｒ144、Ｒ146、Ｒ147、Ｒ148、Ｒ149、Ｒ150、Ｒ151、Ｒ152、Ｒ153、Ｒ154、Ｒ155、Ｒ156、Ｒ157、Ｒ158、Ｒ159、Ｒ160、Ｒ161、Ｒ165、Ｒ166、Ｒ167、Ｒ168、Ｒ169、Ｒ170、Ｒ171、Ｒ172、Ｒ173、およびＲ174はそれぞれ独立してＨ、Ｆ、Ｃｌ、Ｂｒ、Ｉ、ＣＮ、ＯＨ、Ｏ−アルキル、ＳＨ、Ｓ−アルキル、ＮＯ2、アルキル、アリール、またはアミノであるか、137、Ｒ138、Ｒ139、Ｒ140、Ｒ141、Ｒ142、Ｒ143、Ｒ144、Ｒ146、Ｒ147、Ｒ148、Ｒ149、Ｒ150、Ｒ151、Ｒ152、Ｒ153、Ｒ154、Ｒ155、Ｒ156、Ｒ157、Ｒ158、Ｒ159、Ｒ160、Ｒ161、Ｒ165、Ｒ166、Ｒ167、Ｒ168、Ｒ170、Ｒ171、Ｒ172、およびＲ173の任意の２つの隣接基が結合して、単環式、多環式、または複素環式基を形成し、
Ｒ162はアルキレン基であり、
式（ＸＩＩＩ）中、
2019501245.tif 000035
Ｒ175およびＲ180はそれぞれ独立してアルキルであるか、またはトリアルキルアンモニウム、トリフェニルアンモニウム、トリアルキルホスフィニウム、もしくはトリフェニルホスフィニウムで置換されたアルキルであるが、Ｒ175またはＲ180の少なくとも一つはトリアルキルアンモニウム、トリフェニルアンモニウム、トリアルキルホスフィニウム、またはトリフェニルホスフィニウムで置換されたアルキルであることを条件とし、
Ｒ176、Ｒ177、Ｒ178、Ｒ179、Ｒ181、Ｒ182、Ｒ183、およびＲ184はそれぞれ独立してＨまたはアルキルである、イオン対エレクトロクロミック材料。
〔３３〕
〔２７〕に記載のイオン対エレクトロクロミック材料であって、式（ＩＩａ）中、
Ｒ12およびＲ21はそれぞれの事例で独立して、−（ＣＨ2）s−ＣＯ2-、−Ｐｈ−ＣＯ2-、−（ＣＨ2）t−Ｐ（Ｏ）（ＯＨ）（Ｏ-）、−Ｐｈ−Ｐ（Ｏ）（ＯＨ）（Ｏ-）、
−（ＣＨ2）u−ＯＰ（Ｏ）（ＯＨ）（Ｏ-）、−Ｐｈ−ＯＰ（Ｏ）（ＯＨ）（Ｏ-）、−（ＣＨ2）w−Ｓ（Ｏ）2Ｏ-、または−Ｐｈ−Ｓ（Ｏ）2Ｏ-であり、
ｓ、ｔ、ｕ、およびｗはそれぞれ独立して、１、２、３、４、５、６、７、８、９、または１０である、イオン対エレクトロクロミック材料。
〔３４〕
前記イオン対エレクトロクロミック材料が以下を含む、〔２７〕に記載のイオン対エレクトロクロミック材料。
2019501245.tif 000036
〔３５〕
〔２７〕に記載のイオン対エレクトロクロミック材料であって、前記イオン対エレクトロクロミック材料が
2019501245.tif 000037
またはそれらの混合物を含む、イオン対エレクトロクロミック材料。
〔３６〕
〔２７〕に記載のイオン対エレクトロクロミック材料であって、前記イオン対エレクトロクロミック材料が
2019501245.tif 000038
またはそれらの混合物を含む、イオン対エレクトロクロミック材料。
〔３７〕
〔２７〕に記載のイオン対エレクトロクロミック材料であって、前記イオン対エレクトロクロミック材料が
2019501245.tif 000039
またはそれらの混合物を含む、イオン対エレクトロクロミック材料。
〔３８〕
エレクトロクロミック媒体であって、
〔２７〕〜〔３２〕のいずれか一項のイオン対エレクトロクロミック材料、および
プロトン性溶媒を含む液体またはゲルを含むエレクトロクロミック媒体。
〔３９〕
前記プロトン性溶媒がアルコール、カルボン酸、一級アミノ化合物、二級アミノ化合物、水、またはそれらのいずれか２つ以上の混合物を含む、〔３３〕に記載のエレクトロクロミック媒体。
〔４０〕
前記プロトン性溶媒がジオールを含む、〔３３〕に記載のエレクトロクロミック媒体。
〔４１〕
前記プロトン性溶媒が水を含む、〔３３〕に記載のエレクトロクロミック媒体。
〔４２〕
前記液体またはゲル中のプロトン性溶媒の量が約４０重量％〜約１００重量％である、〔３３〕に記載のエレクトロクロミック媒体。
〔４３〕
エレクトロクロミックデバイスであって、
〔３３〕に記載のエレクトロクロミック媒体、および
第一の基材の第一の導電性表面、第二の基材の第二の導電性表面、および前記第一の基材を前記第二の基材に結合する封止部材によって画定されたチャンバーを含み、
前記エレクトロクロミック媒体がチャンバー内に配置されている、エレクトロクロミックデバイス。
〔４４〕
前記プロトン性溶媒がアルコール、カルボン酸、一級アミノ化合物、二級アミノ化合物、水、またはそれらのいずれか２つ以上の混合物を含む、〔３８〕に記載のエレクトロクロミックデバイス。
〔４５〕
前記プロトン性溶媒がジオールを含む、〔３８〕に記載のエレクトロクロミックデバイス。
〔４６〕
前記プロトン性溶媒が水を含む、〔３８〕に記載のエレクトロクロミックデバイス。
〔４７〕
前記液体またはゲル中のプロトン性溶媒の量が約４０重量％〜約１００重量％である、〔３８〕に記載のエレクトロクロミックデバイス。
〔４８〕
前記エレクトロクロミックデバイスがエレクトロクロミックウィンドウまたはエレクトロクロミックミラーである、〔３８〕に記載のエレクトロクロミックデバイス。